(57)【要約】  化合物自体が接着促進剤の効果を持ち、なおかつ室温硬化性樹脂組成物を速やかに硬化させる新規な有機チタン化合物、該有機チタン化合物の製造方法及び該有機チタン化合物を硬化触媒兼接着促進剤として含有する室温硬化性樹脂組成物の提供。平均組成式（Ｉ）：Ti(OR1)４−ａ(Y3Si-A-O-CO-CH＝C(O)R)ａ（式中、Ｒ１は置換又は非置換の炭素数１〜１２の一価炭化水素基であり、Ｒは置換又は非置換の炭素数１〜１２の一価炭化水素基であり、Ａは炭素数３〜６の二価炭化水素基であり、Ｙは加水分解性基であり、ａは０＜ａ＜４の数である）で表される有機チタン化合物、該有機チタン化合物の製造方法、及び室温硬化性樹脂を含む室温硬化性樹脂組成物。【特許請求の範囲】
【請求項１】
平均組成式（Ｉ）：Ti(OR1)４−ａ(Y3Si-A-O-CO-CH＝C(O)R)ａ
（式中、Ｒ１は置換又は非置換の炭素数１〜１２の一価炭化水素基であり、Ｒは置換又は非置換の炭素数１〜１２の一価炭化水素基であり、Ａは炭素数３〜６の二価炭化水素基であり、Ｙは加水分解性基であり、ａは０＜ａ＜４の数である）
で表される有機チタン化合物。
【請求項２】
前記有機チタン化合物が、下記一般式（１）：
【化１】
2016035427.tif 000020
（式中、Ｒ、Ａ及びＹは前記の通りである）
で表されるβ‐ケトエステル構造を有する有機ケイ素化合物と、下記一般式(２)：
【化２】
2016035427.tif 000021
（式中、Ｒ１は前記の通りである）
で表されるオルガノオキシチタンとの反応生成物である、請求項１に記載の有機チタン化合物。  
【請求項３】
一般式（１）で表される前記有機ケイ素化合物が、下記一般式（３）：
【化３】
2016035427.tif 000022
（式中、Ｒは前記の通りであり、Ａ１は炭素数１〜４の二価炭化水素基である）
で表される不飽和脂肪族基含有β-ケトエステルと、下記一般式（４）：
【化４】
2016035427.tif 000023
（式中、Ｙは前記の通りである）
で表される加水分解性シラン化合物との反応生成物である、請求項２に記載の有機チタン化合物。
【請求項４】
前記平均組成式（Ｉ）：Ti(OR1)４−ａ(Y3Si-A-O-CO-CH＝C(O)R)ａにおけるチタンに対する加水分解性シリル基含有β‐ケトエステル構造の平均配位数ａが０．５〜２．５である、請求項１〜３のいずれか１項に記載の有機チタン化合物。
【請求項５】
下記一般式（１）：
【化５】
2016035427.tif 000024
（式中、Ｒ、Ａ及びＹは前記の通りである）
で表されるβ‐ケトエステル構造を有する有機ケイ素化合物と、下記一般式(２)：
【化６】
2016035427.tif 000025
（式中、Ｒ１は前記の通りである）
で表されるオルガノオキシチタンとを反応させる工程を有することを特徴とする請求項１に記載の有機チタン化合物の製造方法。
【請求項６】
（Ａ）請求項１〜４のいずれか１項に記載の有機チタン化合物、及び
（Ｂ）室温硬化性樹脂
を含む、室温硬化性樹脂組成物。
【請求項７】
（Ｂ）室温硬化性樹脂１００質量部に対し、
（Ａ）請求項１〜４のいずれか１項に記載の有機チタン化合物を０．０１〜３０質量部
を含む、請求項６記載の室温硬化性樹脂組成物。
【請求項８】
前記（Ｂ）室温硬化性樹脂が、硬化性オルガノポリシロキサンを含むものであることを特徴とする請求項６又は７に記載の室温硬化性樹脂組成物。
【請求項９】
更に、（Ｂ）成分１００質量部に対し、
（Ｃ）前記（Ａ）成分以外の硬化触媒を０〜１５質量部、
（Ｄ）加水分解性基含有シラン及びその部分加水分解縮合物のいずれか又は両方を０〜３０質量部、
（Ｅ）充填剤を０〜１，０００質量部、及び
（Ｆ）接着促進剤を０〜３０質量部、
を含むものであることを特徴とする請求項７又は８に記載の室温硬化性樹脂組成物。
【請求項１０】
請求項６〜９のいずれか１項に記載の室温硬化性樹脂組成物を含有するコーティング剤、接着剤又はシーリング材。
【発明の詳細な説明】
【技術分野】
【０００１】
本発明は、室温硬化性樹脂組成物の硬化触媒として有用な新規有機チタン化合物、該有機チタン化合物の製造方法、及び該有機チタン化合物を硬化触媒兼接着促進剤として含有する室温硬化性樹脂組成物、特にオルガノポリシロキサンを含有する室温硬化性樹脂組成物、に関する。
【背景技術】
【０００２】
従来、大気中の湿気と反応し架橋硬化する組成物として、室温硬化性オルガノポリシロキサン組成物などの室温硬化性樹脂組成物が知られている。この室温硬化性樹脂組成物は、その安全性やゴムとしての耐久性、接着性に優れることから建築関係、輸送機関係、電気電子部品関係等に幅広く使用されている。特に接着性は使用された部材の信頼性に大きく関わることから、重要視されることが多い。【０００３】
室温硬化性シリコーンゴム組成物を構成する触媒として、種々の硬化触媒が開示されており、特に、分子内に加水分解性ケイ素基を有する湿気硬化型の室温硬化性樹脂組成物の硬化触媒として、ジブチル錫ジラウレート、ジブチル錫ジアセテート等のジブチル錫化合物、またはテトラ（ｎ−ブトキシ）チタン、チタンジイソプロポキシビス（エチルアセトアセテート）等の有機チタン触媒が使用されている。これら有機金属化合物は、室温硬化性樹脂組成物を速やかに硬化させうるため、広く一般的に使用されている【０００４】
しかしながら、これら室温硬化性樹脂組成物の触媒として使用される有機金属化合物は基本的に硬化後の接着性とは無関係である。そのため、これら有機金属化合物は単に硬化触媒として使用されるのみであり、硬化後の接着性向上のため、室温硬化性樹脂組成物には別途シランカップリング剤などの接着促進剤の添加が必須であるのが実情であった。（特許文献１〜４参照）。
【先行技術文献】
【特許文献】
【０００５】
【特許文献１】特開平１０−１６８３２０号公報
【特許文献２】特開２００２−０９７３６７号公報
【特許文献３】特開２０１０−０６５１８２号公報
【特許文献４】特開２０１２−０２５８７６号公報
【発明の概要】
【発明が解決しようとする課題】
【０００６】
本発明は、上記問題を解決するためになされたものであり、化合物自体が接着促進剤の効果を持ち、なおかつ室温硬化性樹脂組成物を速やかに硬化させる新規な有機チタン化合物、該有機チタン化合物の製造方法、及び該有機チタン化合物を硬化触媒兼接着促進剤として含有する室温硬化性樹脂組成物を提供することを目的とする。たとえ、他の接着促進剤を用いる場合であっても、その使用量を減らすことができ、経済的に有利な室温硬化性樹脂組成物を提供することが可能になる。
【課題を解決するための手段】
【０００７】
本発明者らは、上記目的を達成するために鋭意研究した結果、以下に示す有機チタン化合物及び該有機チタン化合物の製造方法が上述した課題の解決に有用であることを見出し、本発明を完成した。【０００８】
即ち、本発明は、次の有機チタン化合物を提供するものである。
〈１〉  平均組成式（Ｉ）：Ti(OR1)４−ａ(Y3Si-A-O-CO-CH＝C(O)R)ａ
（式中、Ｒ１は置換又は非置換の炭素数１〜１２の一価炭化水素基であり、Ｒは置換又は非置換の炭素数１〜１２の一価炭化水素基であり、Ａは炭素数３〜６の二価炭化水素基であり、Ｙは加水分解性基であり、ａは０＜ａ＜４の数である）
で表される有機チタン化合物。【０００９】
〈２〉  前記有機チタン化合物が、下記一般式（１）：
【化１】
2016035427.tif 000002
（式中、Ｒ、Ａ及びＹは前記の通りである）
で表されるβ‐ケトエステル構造を有する有機ケイ素化合物と、下記一般式(２)：
【化２】
2016035427.tif 000003
（式中、Ｒ１は前記の通りである）
で表されるオルガノオキシチタンとの反応生成物である、〈１〉に記載の有機チタン化合物。【００１０】
〈３〉  一般式（１）で表される前記有機ケイ素化合物が、下記一般式（３）：
【化３】
2016035427.tif 000004
（式中、Ｒは前記の通りであり、Ａ１は炭素数１〜４の二価炭化水素基である）
で表される不飽和脂肪族基含有β-ケトエステルと、下記一般式（４）：
【化４】
2016035427.tif 000005
（式中、Ｙは前記の通りである）
で表される加水分解性シラン化合物との反応生成物である、〈２〉に記載の有機チタン化合物。【００１１】
〈４〉  前記平均組成式（Ｉ）：Ti(OR1)４−ａ(Y3Si-A-O-CO-CH＝C(O)R)ａにおけるチタンに対する加水分解性シリル基含有β‐ケトエステル構造の平均配位数ａが０．５〜２．５である、〈１〉〜〈３〉のいずれか１に記載の有機チタン化合物。【００１２】
上記で定義した本発明の有機チタン化合物は、有機チタン化合物集合体としての平均の構造が上記の範囲内にあれば、個々の有機チタン化合物の間で構造に違いがあってもその集合体は本発明に含まれる。
また、本発明は、次の〈５〉の有機チタン化合物の製造方法を提供するものである。
〈５〉下記一般式（１）：
【化５】
2016035427.tif 000006
（式中、Ｒ、Ａ及びＹは前記の通りである）
で表されるβ‐ケトエステル構造を有する有機ケイ素化合物と、下記一般式(２)：
【化６】
2016035427.tif 000007
（式中、Ｒ１は前記の通りである）
で表されるオルガノオキシチタンとを反応させる工程を有することを特徴とする〈１〉に記載の有機チタン化合物の製造方法。【００１３】
また、本発明は、次の〈６〉〜〈１0〉の室温硬化性樹脂組成物等を提供するものである。
〈６〉  （Ａ）〈１〉〜〈４〉のいずれか１に記載の有機チタン化合物、及び
（Ｂ）室温硬化性樹脂
を含む、室温硬化性樹脂組成物。【００１４】
〈７〉  （Ｂ）室温硬化性樹脂１００質量部に対し、
（Ａ）〈１〉〜〈４〉のいずれか１に記載の有機チタン化合物を０．０１〜３０質量部
を含む、〈６〉記載の室温硬化性樹脂組成物。【００１５】
〈８〉  前記（Ｂ）室温硬化性樹脂組成物が、オルガノポリシロキサンを含むものであることを特徴とする〈６〉又は〈７〉に記載の室温硬化性樹脂組成物。【００１６】
〈９〉  更に、（Ｂ）成分１００質量部に対し、
（Ｃ）前記（Ａ）成分以外の硬化触媒を０〜１５質量部、
（Ｄ）加水分解性基含有シラン及びその部分加水分解縮合物のいずれか又は両方を０〜３０質量部、
（Ｅ）充填剤を０〜１，０００質量部、及び
（Ｆ）接着促進剤を０〜３０質量部、
を含むものであることを特徴とする〈７〉又は〈８〉に記載の室温硬化性樹脂組成物。【００１７】
〈１0〉  〈６〉〜〈９〉のいずれか１に記載の室温硬化性樹脂組成物を含有するコーティング剤、接着剤又はシーリング材。
【発明の効果】
【００１８】
本発明の新規有機チタン化合物は、接着促進剤の効果を持ち、なおかつ室温硬化性樹脂組成物を速やかに硬化させることから、室温硬化性樹脂組成物の硬化触媒として有用である。
また、本発明の室温硬化性樹脂組成物は、硬化触媒兼接着促進剤として特定の有機チタン化合物含むことで、たとえ他の接着促進剤を用いなくとも、短時間で硬化することが可能であり、更に十分な接着強度を有する室温硬化性樹脂組成物、特には、硬化してシリコーンゴム弾性体を与える室温硬化性オルガノポリシロキサン樹脂組成物となる。また硬化後は十分な硬さ、せん断時伸び、引張強さ、すなわちゴム物性を有する硬化物となる。
さらに、このような本発明の室温硬化性樹脂組成物は、コーティング剤、接着剤又はシーリング材に好適に用いることができる。
【図面の簡単な説明】
【００１９】
【図１】合成例１で得られた有機チタン化合物の１Ｈ ＮＭＲチャートである。
【図２】合成例２で得られた有機チタン化合物の１Ｈ ＮＭＲチャートである。
【発明を実施するための形態】
【００２０】
以下、本発明について詳細に説明するが、本発明はこれらに限定されるものではない。
【００２１】
＜有機チタン化合物＞
本発明の有機チタン化合物は、平均組成式（Ｉ）：Ti(OR1)４−ａ(Y3Si-A-O-CO-CH＝C(O)R)ａで表わされる。
【００２２】
ここで、上記平均組成式（Ｉ）において、Ｒで表される置換又は非置換の炭素数１〜１２の一価炭化水素基としては、メチル基、エチル基、プロピル基、イソプロピル基、ブチル基、イソブチル基、ｔｅｒｔ-ブチル基、ペンチル基、ヘキシル基、ヘプチル基、オクチル基、２−エチルヘキシル基、ノニル基、デシル基、ドデシル基等のアルキル基；シクロペンチル基、シクロヘキシル基等のシクロアルキル基；ビニル基、アリル基、プロペニル基、イソプロペニル基、ブテニル基、ペンテニル基、ヘキセニル基、シクロヘキセニル基等のアルケニル基；フェニル基、トリル基、キシリル基、α−，β−ナフチル基等のアリール基；ベンジル基、２−フェニルエチル基、３−フェニルプロピル基等のアラルキル基；また、これらの基の水素原子の一部又は全部が、Ｆ、Ｃｌ、Ｂｒ等のハロゲン原子やシアノ基等で置換された基、例えば、３−クロロプロピル基、３，３，３−トリフルオロプロピル基、２−シアノエチル基等を例示することができる。これらの中でも、メチル基、エチル基等の低級アルキル基が好ましく、メチル基が特に好ましい。
【００２３】
上記平均組成式（Ｉ）において、Ａで表される炭素数３〜６の二価炭化水素基は、−ＣｐＨ２ｐ−で表される、直鎖状又は分岐状のアルキレン基等の飽和脂肪族二価炭化水素基であることが好ましく、−（ＣＨ２）ｐ−（ｐは３〜６である）で表される直鎖状のアルキレン基がより好ましい。これらの中でも、特に−（ＣＨ２）３−が好ましい。
【００２４】
上記平均組成式（Ｉ）において、Ｙは加水分解性基であり、例えば、メトキシ基、エトキシ基、プロポキシ基等のアルコキシ基；メトキシエトキシ基、エトキシエトキシ基、メトキシプロポキシ基等のアルコキシアルコキシ基、アセトキシ基、オクタノイルオキシ基、ベンゾイルオキシ基等のアシロキシ基；ビニロキシ基、アリルオキシ基、プロペニルオキシ基、イソプロペニルオキシ基、１−エチル−２−メチルビニルオキシ基等のアルケニルオキシ基；ジメチルケトオキシム基、メチルエチルケトオキシム基、ジエチルケトオキシム基等のケトオキシム基；ジメチルアミノ基、ジエチルアミノ基、ブチルアミノ基、シクロヘキシルアミノ基等のアミノ基；ジメチルアミノキシ基、ジエチルアミノキシ基等のアミノキシ基；Ｎ−メチルアセトアミド基、Ｎ−エチルアセトアミド基、Ｎ−メチルベンズアミド基等のアミド基等が挙げられる。これらの中でも、アルコキシ基が好ましく、特にメトキシ基、エトキシ基等の低級アルコキシ基が好ましい。
【００２５】
上記平均組成式（Ｉ）において、Ｒ１で表される置換又は非置換の炭素数１〜１２の一価炭化水素基としては、メチル基、エチル基、プロピル基、イソプロピル基、ブチル基、イソブチル基、ｔｅｒｔ-ブチル基、ペンチル基、ヘキシル基、ヘプチル基、オクチル基、２−エチルヘキシル基、ノニル基、デシル基、ドデシル基等のアルキル基；シクロペンチル基、シクロヘキシル基等のシクロアルキル基；ビニル基、アリル基、プロペニル基、イソプロペニル基、ブテニル基、ペンテニル基、ヘキセニル基、シクロヘキセニル基等のアルケニル基；フェニル基、トリル基、キシリル基、α−，β−ナフチル基等のアリール基；ベンジル基、２−フェニルエチル基、３−フェニルプロピル基等のアラルキル基；また、これらの基の水素原子の一部又は全部が、Ｆ、Ｃｌ、Ｂｒ等のハロゲン原子やシアノ基等で置換された基、例えば、３−クロロプロピル基、３，３，３−トリフルオロプロピル基、２−シアノエチル基等を例示することができる。これらの中でも、メチル基、エチル基、イソプロピル基等の低級アルキル基が好ましく、特にイソプロピル基が好ましい。
【００２６】
上記平均組成式（Ｉ）において、チタンに対する加水分解性シリル基含有β‐ケトエステル構造の平均配位数ａは０．５〜２．５、より好ましくは１．５〜２．４、更に１．７〜２．３、特に約２であることが好ましい。
【００２７】
本発明の有機チタン化合物は、例えば、次の方法により製造することができる。
下記一般式（１）：
【化７】
2016035427.tif 000008
（式中、Ｒ、Ａ及びＹは前記の通りである。）
で表されるβ‐ケトエステル構造と加水分解性シリル基とを有する有機ケイ素化合物と、
下記一般式(２)：
【化８】
2016035427.tif 000009
（式中、Ｒ１は前記の通りである）
で表されるオルガノオキシチタン（例えば、テトラアルコキシチタン等のテトラオルガノオキシチタン）とを反応させ、反応液から副生するＲ１-ＯＨで示されるアルコール等のヒドロキシ基含有化合物を留去すれば、目的とする有機チタン化合物を製造することができる。  
一般式（１）で表される有機ケイ素化合物と一般式(２)で表されるオルガノオキシチタンとの割合は、目的とする有機チタン化合物中のチタンに対するβ‐ケトエステル構造の配位数に依存するが、通常はオルガノオキシチタン（２）１モルに対して有機ケイ素化合物（１）は１〜４モル、好ましくは１〜３モル、特に１．５〜２．５モルである。反応は室温で行うことができ、撹拌下で行うのが好ましい。反応時間は通常１５〜３０時間、特に２４時間程度である。
【００２８】
さらに、一般式（１）で表される前記有機ケイ素化合物は、
下記一般式（３）：
【化９】
2016035427.tif 000010
（式中、Ｒは前記の通りであり、Ａ１は炭素数１〜４の二価炭化水素基である）
で表される不飽和脂肪族基含有β-ケトエステルと、
下記一般式（４）：
【化１０】
2016035427.tif 000011
（式中、Ｙは前記の通りである）
で表される加水分解性シラン化合物とを反応させる等、公知の方法（特開２００５-３１４３２５号公報）を参照して調製することができる。なお、Ａ１は、一般式（１）中のＡからエチレン基（−（ＣＨ２）２−）を除いた基に該当する。
【００２９】
上記一般式（３）において、Ａ１で表される炭素数１〜４の二価炭化水素基は、−ＣｐＨ２ｐ−で表される、直鎖状又は分岐状のアルキレン基等の飽和脂肪族二価炭化水素基であることが好ましく、−（ＣＨ２）ｐ−（ｐは１〜４である）で表される直鎖状のアルキレン基がより好ましい。これらの中でも、特に−（ＣＨ２）−が好ましい。
【００３０】
このような有機チタン化合物の具体例としては、下記の構造式で表されるチタンジイソプロポキシビス（トリメトキシシリルプロピルアセトアセテート）、チタンジイソプロポキシビス（トリエトキシシリルプロピルアセトアセテート）等が挙げられる。
【００３１】
チタンジイソプロポキシビス（トリメトキシシリルプロピルアセトアセテート）の構造式：
【化１１】
2016035427.tif 000012
【００３２】
チタンジイソプロポキシビス（トリエトキシシリルプロピルアセトアセテート）の構造式：
【化１２】
2016035427.tif 000013
【００３３】
＜室温硬化性樹脂組成物＞
本発明の室温硬化性樹脂組成物は、（Ａ）上記有機チタン化合物と（Ｂ）室温硬化性樹脂とを含む室温硬化性樹脂組成物、好ましくは、（Ｂ）室温硬化性樹脂１００質量部に対し（Ａ）上記有機チタン化合物を０．０１〜３０質量部含有する室温硬化性樹脂組成物であり、また、好ましくは、該室温硬化性樹脂（Ｂ）が硬化性オルガノポリシロキサンを含むものである室温硬化性樹脂組成物（いわゆる、室温硬化性オルガノポリシロキサン組成物）であり、特には、
（Ｂ）硬化性オルガノポリシロキサン１００質量部に対し、
（Ａ）上記有機チタン化合物を０．０１〜３０質量部、
（Ｃ）前記（Ａ）成分以外の硬化触媒を０〜１５質量部、
（Ｄ）加水分解性基含有シラン及びその部分加水分解縮合物のいずれか又は両方を０〜３０質量部、
（Ｅ）充填剤を０〜１，０００質量部、及び
（Ｆ）接着促進剤を０〜３０質量部、
を含む室温硬化性樹脂組成物（室温硬化性オルガノポリシロキサン組成物）であることが好ましく、とりわけ、室温で硬化してゴム状弾性体（エラストマー）を与える室温硬化性シリコーンゴム組成物であることが好ましい。
【００３４】
‐（Ａ）成分‐
（Ａ）成分の有機チタン化合物は、上述した平均組成式（Ｉ）：Ti(OR1)４−ａ(Y3Si-A-O-CO-CH＝C(O)R)ａ
で表わされるものである。
本発明の室温硬化性樹脂組成物に含まれる上述の有機チタン化合物は、室温硬化性樹脂組成物を速やかに硬化させるものであり、室温硬化性樹脂組成物の硬化触媒となり、また、室温硬化性樹脂組成物の接着性を向上させるものであり、室温硬化性樹脂組成物の接着促進剤にもなりえる。従って、硬化触媒兼接着促進剤として有機チタン化合物を含む本発明の室温硬化性樹脂組成物であれば、接着促進剤としてシランカップリング剤を用いなくとも、十分な接着強度を有する室温硬化性樹脂組成物となる。また該組成物は、短時間で硬化可能であり、硬化後は十分な硬さ、せん断時伸び、引張強さ、すなわちゴム物性を有する硬化物となる。
もちろん、接着促進剤として本発明の有機チタン化合物とシランカップリング剤を併用することによって、より接着強度を向上させることができる。この場合であっても、シランカップリング剤の使用量を減少させることができ、従来に比べて経済的に優位な組成物を提供することができる。
【００３５】
なお、本発明の室温硬化性樹脂組成物中の有機チタン化合物の配合量は、後述の（Ｂ）成分の硬化性オルガノポリシロキサン等の室温硬化性樹脂１００質量部に対して、０．０１〜３０質量部が好ましく、０．０５〜１５質量部がより好ましく、特に０．１〜５質量部が好ましい。
【００３６】
‐（Ｂ）成分‐
本発明の室温硬化性樹脂組成物の主剤となる樹脂（ベースポリマー）は、室温硬化性の有機樹脂であれば特に限定されないが、硬化性オルガノポリシロキサンを含むものであることが好ましい。
（Ｂ）成分の好適例である硬化性オルガノポリシロキサンは、本発明の室温硬化性樹脂組成物の主剤（ベースポリマー）となるものであり、分子中に少なくとも２個のケイ素原子に結合した水酸基（シラノール基）又は加水分解性基から選ばれる硬化性官能基を、好ましくは分子鎖両末端にそれぞれ、有するものである。このようなオルガノポリシロキサンとして、具体的には、下記一般式（５）又は（６）で表される分子鎖末端が水酸基（ジオルガノヒドロキシシリル基）又は加水分解性基（加水分解性基含有トリオルガノシリル基）で封鎖された直鎖状のジオルガノポリシロキサンが用いられる。
【化１３】
2016035427.tif 000014
（式中、Ｒは上記と同様であり、Ｘは酸素原子又は炭素数１〜８の二価、又は三価の炭化水素基であり、Ｙ′は加水分解性基であり、ｂは０又は１であり、ｍはこのジオルガノポリシロキサンの２５℃における粘度を１００〜１，０００，０００ｍＰａ・ｓとする数である。）
【００３７】
上記一般式（５）及び（６）において、Ｘは、酸素原子又は炭素数１〜８の二価、又は三価炭化水素基であり、−（ＣＨ２ＣＨ２）ｑ−、又は−（ＣＨ＝ＣＨ）ｑ−（ｑは１〜４を表す）で表されるものであることが好ましい。これらの中でも特に酸素原子、−ＣＨ２ＣＨ２−又は−ＣＨ＝ＣＨ−が好ましい。
【００３８】
上記一般式（６）において、Ｙ′は、加水分解性基であり、例えば、メトキシ基、エトキシ基、プロポキシ基等のアルコキシ基；メトキシエトキシ基、エトキシエトキシ基、メトキシプロポキシ基等のアルコキシアルコキシ基；アセトキシ基、オクタノイルオキシ基、ベンゾイルオキシ基等のアシロキシ基；ビニロキシ基、アリルオキシ基、プロペニルオキシ基、イソプロペニルオキシ基、１−エチル−２−メチルビニルオキシ基等のアルケニルオキシ基；ジメチルケトオキシム基、メチルエチルケトオキシム基、ジエチルケトオキシム基等のケトオキシム基；ジメチルアミノ基、ジエチルアミノ基、ブチルアミノ基、シクロヘキシルアミノ基等のアミノ基；ジメチルアミノキシ基、ジエチルアミノキシ基等のアミノキシ基；Ｎ−メチルアセトアミド基、Ｎ−エチルアセトアミド基、Ｎ−メチルベンズアミド基等のアミド基等が挙げられる。これらの中でも、炭素数１〜３のアルコキシ基が特に好ましい。
【００３９】
（Ｂ）成分の硬化性オルガノポリシロキサンは、２５℃における粘度が１００〜１，０００，０００ｍＰａ・ｓであることが好ましく、より好ましくは３００〜５００，０００ｍＰａ・ｓ、特に好ましくは５００〜１００，０００ｍＰａ・ｓ、とりわけ１，０００〜８０，０００ｍＰａ・ｓである。上記オルガノポリシロキサンの粘度が１００ｍＰａ・ｓ以上であれば、物理的・機械的強度に優れたコーティング塗膜を得ることが可能であり、１，０００，０００ｍＰａ・ｓ以下であれば、室温硬化性樹脂組成物の粘度が高くなりすぎて使用時における作業性が悪くなることがないため、好ましい。ここで、粘度は回転粘度計（ブルックフィールド型粘度計）による数値である。
【００４０】
（Ｂ）成分の硬化性オルガノポリシロキサンの具体例としては、例えば、下記のジオルガノポリシロキサンが挙げられる。
【化１４】
2016035427.tif 000015
（式中、Ｒ、Ｙ′、ｂ、ｍは上記と同様である。）
【００４１】
（Ｂ）成分のオルガノポリシロキサンは、１種単独で使用することもできるし、構造や分子量の異なる２種以上を組み合わせて使用することもできる。
【００４２】
このような硬化性オルガノポリシロキサンを含む本発明の室温硬化性樹脂組成物（特に、室温硬化性オルガノポリシロキサン組成物）であれば、短時間で硬化可能であり、硬化後は十分な接着強度を有する室温硬化性樹脂組成物となる。
【００４３】
‐（Ｃ）成分‐
（Ｃ）成分は上述の（Ａ）成分以外の硬化触媒であり、この室温硬化性樹脂組成物の硬化時間を更に短縮させるために任意成分として必要に応じて使用される。このような触媒としては、ジブチル錫ジアセテート、ジブチル錫ジラウレート、ジブチル錫ジオクトエート等のアルキル錫エステル化合物、テトライソプロポキシチタン、テトラｎ−ブトキシチタン、テトラキス（２−エチルヘキソキシ）チタン、ジプロポキシビス（アセチルアセトナト）チタン、チタニウムイソプロポキシオクチレングリコール等のチタン酸エステル又はチタンキレート化合物、ナフテン酸亜鉛、ステアリン酸亜鉛、亜鉛−２−エチルオクトエート、鉄−２−エチルヘキソエート、コバルト−２−エチルヘキソエート、マンガン−２−エチルヘキソエート、ナフテン酸コバルト、アルコキシアルミニウム化合物、アルミニウムキレート化合物等の有機金属化合物、３−アミノプロピルトリエトキシシラン、Ｎ−β（アミノエチル）γ−アミノプロピルトリメトキシシラン等のアミノアルキル基置換アルコキシシラン、ヘキシルアミン、リン酸ドデシルアミン等のアミン化合物及びその塩、ベンジルトリエチルアンモニウムアセテート等の第４級アンモニウム塩、酢酸カリウム、酢酸ナトリウム、シュウ酸リチウム等のアルカリ金属の低級脂肪酸塩、ジメチルヒドロキシルアミン、ジエチルヒドロキシルアミン等のジアルキルヒドロキシルアミン、テトラメチルグアニジルプロピルトリメトキシシラン、テトラメチルグアニジルプロピルメチルジメトキシシラン、テトラメチルグアニジルプロピルトリス（トリメチルシロキシ）シラン等のグアニジル基を含有するシラン又はシロキサン等が例示されるが、これらはその１種に限定されず、２種以上の混合物として使用してもよい。
【００４４】
なお、これら硬化触媒の配合量は、上記（Ｂ）成分のオルガノポリシロキサン１００質量部に対して０〜１５質量部、特に０．０１〜５質量部が好ましい。
【００４５】
‐（Ｄ）成分‐
（Ｄ）成分の加水分解性基含有シラン及びその部分加水分解縮合物のいずれか又は両方は、任意成分として必要に応じて配合される架橋剤であり、該加水分解性基としては、例えば、ケトオキシム基、アルコキシ基、アセトキシ基、イソプロペノキシ基等が挙げられ、アルコキシ基、イソプロペノキシ基が好ましい。
【００４６】
（Ｄ）成分の具体例としては、メチルトリメトキシシラン、ジメチルジメトキシシラン、ビニルトリメトキシシラン、フェニルトリメトキシシラン、メチルトリエトキシシラン、α-（ジメトキシメチルシリル）プロピオン酸２‐エチルヘキシル等のアルコキシシラン；メチルトリイソプロペノキシシラン、エチルトリイソプロペノキシシラン、ビニルトリイソプロペノキシシラン、フェニルトリイソプロペノキシシラン等のイソプロペノキシ基含有シラン；メチルトリアセトキシシラン、エチルトリアセトキシシラン、ビニルトリアセトキシシラン等のアセトキシシラン；並びにこれらのシランの部分加水分解縮合物が挙げられる。これらは１種単独でも２種以上を組み合わせても使用することができる。
【００４７】
（Ｄ）成分の配合量は、上記（Ｂ）成分１００質量部に対して通常０〜３０質量部であるが、０．１〜２０質量部であることが好ましく、より好ましくは０．５〜１５質量部である。上記配合量が３０質量部以下であれば、硬化物が硬くなり過ぎることがなく、また経済的であるため好ましい。
【００４８】
‐（Ｅ）成分‐
（Ｅ）成分は充填剤であり、この組成物から形成される硬化物に十分な機械的強度を与えるために任意成分として必要に応じて使用される。この充填剤としては公知のものを使用することができ、例えば微粉末シリカ、煙霧質シリカ、シリカエアロゲル、沈降シリカ、けいそう土；酸化鉄、酸化亜鉛、酸化チタンなどの金属酸化物、あるいはこれらの表面をシラン処理したもの；炭酸カルシウム、炭酸マグネシウム、炭酸亜鉛などの金属炭酸塩；アスベスト、ガラスウール、カーボンブラック、微粉マイカ、溶融シリカ粉末等の無機質充填剤；又はポリスチレン、ポリ塩化ビニル、ポリプロピレンなどの合成樹脂粉末等が使用される。
【００４９】
（Ｅ）成分の配合量は、上記（Ｂ）成分１００質量部に対して、０〜１，０００質量部、特に５〜２００質量部とすることが好ましい。（Ｅ）成分を配合することで、室温硬化性樹脂組成物から得られる硬化物が十分な機械的強度を有するものとなり、またその配合量が１，０００質量部以下であれば、組成物の粘度が増大して作業性が悪くなったり、硬化後のゴム強度が低下してゴム弾性が悪化したりすることがないため、好ましい。
【００５０】
‐（Ｆ）成分‐
（Ｆ）成分は上述の（Ａ）成分以外の接着促進剤であり、任意成分として必要に応じて配合されるものである。特にγ−アミノプロピルトリエトキシシラン、３−２−（アミノエチルアミノ）プロピルトリメトキシシラン等のアミノ官能性基含有アルコキシシラン類；γ−グリシドキシプロピルトリメトキシシラン、β−（３，４−エポキシシクロヘキシル）エチルトリメトキシシラン等のエポキシ官能性基含有アルコキシシラン類；又はイソシアネート官能性基含有アルコキシシラン等のシランカップリング剤（カーボンファンクショナル加水分解性シラン類）を配合することが好ましい。これら接着促進剤の配合量は（Ｂ）成分のオルガノポリシロキサン１００質量部に対して０〜３０質量部、特に０．２〜１０質量部が好ましい。
【００５１】
本発明の室温硬化性樹脂組成物は、上述のように（Ａ）成分の有機チタン化合物を硬化触媒兼接着促進剤として含むため、シランカップリング剤等の（Ｆ）成分の接着促進剤を用いる場合、その使用量を減らすことができる。すなわち、経済的に有利な室温硬化性樹脂組成物となる。
【００５２】
‐その他の添加剤‐
また、本発明の室温硬化性樹脂組成物には、上記の（Ａ）〜（Ｆ）成分のほかに添加剤として、顔料、染料、老化防止剤、酸化防止剤、帯電防止剤、酸化アンチモン、塩化パラフィン等の難燃剤など公知の添加剤を配合することができる。更に、チクソ性向上剤としてのポリエーテル、或いは防かび剤、抗菌剤、接着助剤等を配合することもできる。
なお、本発明の室温硬化性樹脂組成物は、室温硬化性の官能性基を有するオルガノポリシロキサン等の（Ｂ）成分の室温硬化性樹脂成分（ベースポリマー）を必須に含有するものである点において、被着体の表面に直接適用されて各種有機ゴムと被着体との接着性を向上するために用いられ、それ自身は硬化性を有さないものであるいわゆるプライマー組成物とは本質的に相違するものである。
【００５３】
以上のように、本発明の室温硬化性樹脂組成物は、硬化触媒として有機チタン化合物を含むことで、短時間で硬化することが可能であり、更に十分な接着強度を有する室温硬化性樹脂組成物となる。また硬化後は十分な硬さ、せん断時伸び、引張強さ、すなわちゴム物性を有する硬化物となる。また、このような本発明の室温硬化性樹脂組成物は、速硬化性樹脂として好適であり、コーティング剤、接着剤又はシーリング材に好適に用いることができる。
【実施例】
【００５４】
以下、合成例、実施例及び比較例を示し、本発明を具体的に説明するが、本発明はこれらに限定されるものではない。なお、常圧は１気圧、室温は２５±５℃を意味する。また、粘度は２５℃における回転粘度計（ブルックフィールド型粘度計）による測定値を示す。また、部は質量部を示す。【００５５】
［合成例１］
５０ｍｌナス型フラスコにチタンテトライソプロポキシド１４．２ｇ（０．０５ｍｏｌ）を仕込み、これに、撹拌しながらアリルアセトアセテートとトリメトキシシランとの反応生成物であるトリメトキシシリルプロピルアセトアセテート２６．４ｇ（約０．１０ｍｏｌ、但し、異性体等の不純物を極微量含む。以下、同様。）を滴下した。室温で２４時間撹拌した後、副生したイソプロパノールを留出させ、濃黄色液体の、代表的な平均構造がチタンジイソプロポキシビス（トリメトキシシリルプロピルアセトアセテート）である生成物３４．２g（収率９９％）を得た。【００５６】
上記生成物の平均の構造を確認するために、１Ｈ−ＮＭＲスペクトルの測定を行った（図１）。
１Ｈ-ＮＭＲスペクトル：
δ０．５１〜０．５３（Ｈ比４、ＳｉＣＨ２ＣＨ２ＣＨ２）
δ１．１２〜１．１４（Ｈ比１２、Ｔｉ−ＯＣＨ（ＣＨ３）２）
δ１．６１（Ｈ比４、ＳｉＣＨ２ＣＨ２ＣＨ２）
δ１．９０（Ｈ比６、ＣＨ3Ｃ（Ｏ）＝ＣＨ）
δ３．４５〜３．５１（Ｈ比１８、Ｓｉ（ＯＣＨ３）３）
δ３．８７〜３．８８（Ｈ比２、Ｔｉ−ＯＣＨ（ＣＨ３）２）
δ４．１５〜４．１６（Ｈ比４、ＳｉＣＨ２ＣＨ２ＣＨ２）
δ４．８９〜４．９６（Ｈ比２、ＣＨ3Ｃ（Ｏ）＝ＣＨ）
１Ｈ−ＮＭＲスペクトルの測定の結果から、ここで得られた生成物は、式（７）の構造のチタンジイソプロポキシビス（トリメトキシシリルプロピルアセトアセテート）を代表的な平均構造とするものであると考えられる。【００５７】
【化１５】
2016035427.tif 000016
【００５８】
［合成例２］
５０ｍｌナス型フラスコにチタンテトライソプロポキシド１４．２ｇ（０．０５ｍоｌ）を仕込み、撹拌しながらアリルアセトアセテートとトリエトキシシランとの反応生成物であるトリエトキシシリルプロピルアセトアセテート３０．６ｇ（約０．１０ｍоｌ）を滴下した。室温で２４時間撹拌した後、副生したイソプロパノールを留出させ、濃黄色液体の、代表的な平均構造がチタンジイソプロポキシビス（トリエトキシシリルプロピルアセトアセテート）である生成物３８．４g（収率９９％）を得た。【００５９】
上記生成物の平均の構造を確認するために１Ｈ−ＮＭＲスペクトルの測定を行った（図２）。
１Ｈ-ＮＭＲスペクトル：
δ０．５３〜０．５４（Ｈ比４、ＳｉＣＨ２ＣＨ２ＣＨ２）
δ１．１２〜１．１４（Ｈ比３０、Ｔｉ−ＯＣＨ（ＣＨ３）２、Ｓｉ（ＯＣＨ２ＣＨ３）３）
δ１．６３（Ｈ比４、ＳｉＣＨ２ＣＨ２ＣＨ２）
δ１．９０（Ｈ比６、ＣＨ3Ｃ（Ｏ）＝ＣＨ）
δ３．７４〜３．８０（Ｈ比１２、Ｓｉ（ＯＣＨ２ＣＨ３）３）
δ４．７０〜４．７１（Ｈ比６、Ｔｉ−ＯＣＨ（ＣＨ３）２、ＳｉＣＨ２ＣＨ２ＣＨ２）
δ４．９１〜４．９４（Ｈ比２、ＣＨ3Ｃ（Ｏ）＝ＣＨ）
１Ｈ−ＮＭＲスペクトルの測定の結果から、ここで得られた生成物は、式（８）の構造のチタンジイソプロポキシビス（トリエトキシシリルプロピルアセトアセテート）を代表的な平均構造とするものであると考えられる。【００６０】
【化１６】
2016035427.tif 000017
【００６１】
下記の実施例及び比較例において、以下の各成分を使用した。
（Ａ）成分
Ａ−１：チタンジイソプロポキシビス（トリメトキシシリルプロピルアセトアセテート）（合成例１の生成物）
Ａ−２：チタンジイソプロポキシビス（トリエトキシシリルプロピルアセトアセテート）（合成例２の生成物）
Ａ−３（比較例用）：チタンジイソプロポキシビス（エチルアセトアセテート）（商品名:ＴＣ−７５０、マツモトファインケミカル(株)社製）
Ａ−４（比較例用）：テトラオクチルチタネート（商品名:ＴＡ−３０、マツモトファインケミカル(株)社製）
（Ｂ）成分
Ｂ−１：粘度２００００ｍＰａ・ｓの分子鎖両末端がメチルジメトキシシリル基で封鎖されたジメチルポリシロキサン
Ｂ−２：粘度２００００ｍＰａ・ｓの分子鎖両末端が水酸基（シラノール基）で封鎖されたジメチルポリシロキサン
（Ｃ）成分
Ｃ−１：グアニジルプロピルトリメトキシシラン
（Ｄ）成分
Ｄ−１：メチルトリメトキシシラン
Ｄ−２：α-（ジメトキシメチルシリル）プロピオン酸２‐エチルヘキシル
（Ｅ）成分
Ｅ−１：表面処理疎水性シリカ（商品名:ＭＵ−２１５信越化学工業（株）製）【００６２】
［実施例１］
粘度２００００ｍＰａ・ｓの分子鎖両末端がメチルジメトキシシリル基で封鎖されたジメチルポリシロキサン（Ｂ−１）１００部に、表面処理疎水性煙霧質シリカ（商品名；ＭＵ−２１５、ジメチルジクロロシラン表面疎水化処理品、ＢＥＴ比表面積；１２０ｍ２/ｇ、水分量０．５質量％、信越化学工業株式会社製）（Ｅ−１）１３部を加えて室温で常圧下にて３０分混合した後、室温で減圧下にて再度１５分混合した。この混合物にメチルトリメトキシシラン（Ｄ−１）６部、合成例１で調製したチタンジイソプロポキシビス（トリメトキシシリルプロピルアセトアセテート）（Ａ−１）２部を加え、室温で常圧下にて５分混合した後、減圧下に室温で６０分混合して組成物１を得た。【００６３】
［実施例２］
粘度２００００ｍＰａ・ｓの分子鎖両末端がメチルジメトキシシリル基で封鎖されたジメチルポリシロキサン（Ｂ−１）１００部に、表面処理疎水性シリカ（Ｅ−１）１３部を加えて室温で常圧下にて３０分混合した後、室温で減圧下にて再度１５分混合した。この混合物にメチルトリメトキシシラン（Ｄ−１）６部、合成例２で調製したチタンジイソプロポキシビス（トリエトキシシリルプロピルアセトアセテート）（Ａ−２）２部を加え、室温で常圧下にて５分混合した後、減圧下に室温で６０分混合して組成物２を得た。【００６４】
［比較例１］
粘度２００００ｍＰａ・ｓの分子鎖両末端がメチルジメトキシシリル基で封鎖されたジメチルポリシロキサン（Ｂ−１）１００部に、表面処理疎水性シリカ（Ｅ−１）１３部を加えて室温で常圧下にて３０分混合した後、室温で減圧下にて再度１５分混合した。この混合物にメチルトリメトキシシラン（Ｄ−１）６部、チタンジイソプロポキシビス（エチルアセトアセテート）(商品名:ＴＣ−７５０、マツモトファインケミカル(株)社製)（Ａ−３）２部を加え、室温で常圧下にて５分混合した後、室温で減圧下に６０分混合して組成物Ｃ１を得た。【００６５】
［比較例２］
粘度２００００ｍＰａ・ｓの分子鎖両末端がメチルジメトキシシリル基で封鎖されたジメチルポリシロキサン（Ｂ−１）１００部に、表面処理疎水性シリカ（Ｅ−１）１３部を加えて室温で常圧下にて３０分混合した後、室温で減圧下にて再度１５分混合した。この混合物にメチルトリメトキシシラン（Ｄ−１）６部、テトラオクチルチタネート(商品名:ＴＡ−３０、マツモトファインケミカル(株)社製)（Ａ−４）２部を加え、室温で常圧下にて５分混合した後、室温で減圧下に６０分混合して組成物Ｃ２を得た。【００６６】
［実施例３］
粘度２０，０００ｍＰａ・ｓの分子鎖両末端が水酸基（シラノール基）で封鎖されたジメチルポリシロキサン（Ｂ−２）１００質量部に、表面処理疎水性シリカ（Ｅ−１）１３質量部を加えて室温で常圧下にて３０分混合した後、室温で減圧下にて再度１５分混合した。この混合物にグアニジルプロピルトリメトキシシラン（Ｃ−１）０．６質量部とα-（ジメトキシメチルシリル）プロピオン酸２‐エチルヘキシル（Ｄ−２）９．１質量部を加えて室温で減圧下に１５分混合した。減圧混合終了後、合成例１で調製したチタンジイソプロポキシビス（トリメトキシシリルプロピルアセトアセテート）（Ａ−１）１質量部を加え、室温で減圧下に６０分混合して組成物３を得た。【００６７】
［実施例４］
粘度２０，０００ｍＰａ・ｓの分子鎖両末端が水酸基で封鎖されたジメチルポリシロキサン（Ｂ−２）１００質量部に、表面処理疎水性シリカ（Ｅ−１）１３質量部を加えて常圧下にて３０分混合した後、減圧下にて再度１５分混合した。この混合物にグアニジルプロピルトリメトキシシラン（Ｃ−１）０．６質量部とα-（ジメトキシメチルシリル）プロピオン酸２‐エチルヘキシル（Ｄ−２）９．１質量部を加えて減圧下に１５分混合した。減圧混合終了後、合成例１で調製したチタンジイソプロポキシビス（トリメトキシシリルプロピルアセトアセテート）（Ａ−１）２質量部を加え、減圧下に６０分混合して組成物４を得た。【００６８】
［実施例５］
粘度２０，０００ｍＰａ・ｓの分子鎖両末端が水酸基で封鎖されたジメチルポリシロキサン（Ｂ−２）１００質量部に、表面処理疎水性シリカ（Ｅ−１）１３質量部を加えて常圧下にて３０分混合した後、減圧下にて再度１５分混合した。この混合物にグアニジルプロピルトリメトキシシラン（Ｃ−１）０．６質量部とα-（ジメトキシメチルシリル）プロピオン酸２‐エチルヘキシル（Ｄ−２）９．１質量部を加えて減圧下に１５分混合した。減圧混合終了後、合成例２で調製したチタンジイソプロポキシビス（トリエトキシシリルプロピルアセトアセテート）（Ａ−２）２質量部を加え、減圧下に６０分混合して組成物５を得た。【００６９】
［比較例３］
粘度２０，０００ｍＰａ・ｓの分子鎖両末端が水酸基で封鎖されたジメチルポリシロキサン（Ｂ−２）１００質量部に、表面処理疎水性シリカ（Ｅ−１）１３質量部を加えて常圧下にて３０分混合した後、減圧下にて再度１５分混合した。この混合物にグアニジルプロピルトリメトキシシラン（Ｃ−１）０．６質量部とα-（ジメトキシメチルシリル）プロピオン酸２‐エチルヘキシル（Ｄ−２）９．１質量部を加えて減圧下に１５分混合した。減圧混合終了後、チタンジイソプロポキシビス（エチルアセトアセテート）（Ａ−３）１部を加え、減圧下に６０分混合して組成物Ｃ３を得た。【００７０】
［比較例４］
粘度２０，０００ｍＰａ・ｓの分子鎖両末端が水酸基で封鎖されたジメチルポリシロキサン（Ｂ−２）１００質量部に、表面処理疎水性シリカ（Ｅ−１）１３質量部を加えて常圧下にて３０分混合した後、減圧下にて再度１５分混合した。この混合物にグアニジルプロピルトリメトキシシラン（Ｃ−１）０．６質量部とα-（ジメトキシメチルシリル）プロピオン酸２‐エチルヘキシル（Ｄ−２）９．１質量部を加えて減圧下に１５分混合した。減圧混合終了後、チタンジイソプロポキシビス（エチルアセトアセテート）（Ａ−３）２部を加え、減圧下に６０分混合して組成物Ｃ４を得た。【００７１】
（試験）
［タックフリータイム］
実施例３〜５及び比較例３、４で調製された各室温硬化性樹脂組成物のタックフリータイムを測定した。結果を表２に示す。
［シート物性］
実施例１〜５及び比較例１〜４で調製された調製直後の各室温硬化性樹脂組成物を厚さ２ｍｍのシート状に押し出し、２３℃，５０％ＲＨの空気に曝し、次いで、このシートを同じ雰囲気下に７日間放置して得た硬化物の物性（硬さ、せん断時伸び、引張強さ）を、ＪＩＳ  Ｋ−６２４９に準拠して測定した。なお、硬さは、ＪＩＳ  Ｋ−６２４９のデュロメーターＡ硬度計を用いて測定した（初期物性）。結果を表１及び表２に示す。
また、実施例３〜５及び比較例３、４で調製された調製直後の各室温硬化性樹脂組成物を密閉容器に入れて、７０℃の温度で７日間放置したものから作った厚さ２ｍｍのシートについても同様の測定を行った（保管試験）。結果を表２に示す。
［剪断接着試験］
実施例１〜５及び比較例１〜４で調製された調製直後の各室温硬化性樹脂組成物と、幅２５ｍｍ、長さ１００ｍｍの被着体（アルミニウム、銅、ＳＵＳ、ＰＣ、ＡＢＳ、ＰＢＴ、ガラス）を用い、２３℃、５０％ＲＨで７日間養生して接着面積２．５ｍｍ２、接着厚さ１ｍｍの剪断接着試験体を作製し、ＪＩＳ  Ｋ−６２４９に準じて剪断接着力を測定した。結果を表１及び表２に示す。【００７２】
【表１】
2016035427.tif 000018
【００７３】
【表２】
2016035427.tif 000019
【００７４】
表１の結果より、実施例１、２で使用した本発明の有機チタン化合物は、比較例１、２で使用した既存の有機チタン触媒と比べて、触媒活性を維持しながら良好な接着性が発現することが明らかである。【００７５】
また、表２に示されるように、硬化触媒として本発明の有機チタン化合物を含有する実施例３〜５の樹脂組成物は、既存の有機チタン触媒を使用した比較例３、４の樹脂組成物に比べて、同様の硬化性および、ゴム物性を有し、更に、高い接着強度と凝集破壊率を示した。また、保管試験後もゴム物性が大きく劣化することもなかった。【００７６】
以上のことから、本発明の室温硬化性樹脂組成物は、硬化触媒として特定の有機チタン化合物を含むことで、短時間で硬化可能であり、更に十分な接着強度を有する室温硬化性樹脂組成物となること、そして硬化後は十分な硬さ、せん断時伸び、引張強さ、すなわちゴム物性を有することが明らかとなった。【００７７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【図１】
2016035427.tif 000026
【図２】
2016035427.tif 000027
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
平均組成式（Ｉ）：Ti(OR1)4-a(Y3Si-A-O-CO-CH＝C(O)R)a
（式中、Ｒ1は置換又は非置換の炭素数１〜１２の一価炭化水素基であり、Ｒは置換又は非置換の炭素数１〜１２の一価炭化水素基であり、Ａは炭素数３〜６の二価炭化水素基であり、Ｙは加水分解性基であり、ａは０＜ａ＜４の数である）
で表される有機チタン化合物。
【請求項２】
前記有機チタン化合物が、下記一般式（１）：
【化１】
2016035427.tif 000028
（式中、Ｒは置換又は非置換の炭素数１〜１２の一価炭化水素基であり、Ａは炭素数３〜６の二価炭化水素基であり、Ｙは加水分解性基である）
で表されるβ‐ケトエステル構造を有する有機ケイ素化合物と、下記一般式(２)：
【化２】
2016035427.tif 000029
（式中、Ｒ1は置換又は非置換の炭素数１〜１２の一価炭化水素基である）
で表されるオルガノオキシチタンとの反応生成物である、請求項１に記載の有機チタン化合物。
【請求項３】
一般式（１）で表される前記有機ケイ素化合物が、下記一般式（３）：
【化３】
2016035427.tif 000030
（式中、Ｒは置換又は非置換の炭素数１〜１２の一価炭化水素基であり、Ａ1は炭素数１〜４の二価炭化水素基である）
で表される不飽和脂肪族基含有β-ケトエステルと、下記一般式（４）：
【化４】
2016035427.tif 000031
（式中、Ｙは加水分解性基である）
で表される加水分解性シラン化合物との反応生成物である、請求項２に記載の有機チタン化合物。
【請求項４】
前記平均組成式（Ｉ）：Ti(OR1)4-a(Y3Si-A-O-CO-CH＝C(O)R)aにおけるチタンに対する加水分解性シリル基含有β‐ケトエステル構造の平均配位数ａが０．５〜２．５である、請求項１〜３のいずれか１項に記載の有機チタン化合物。
【請求項５】
下記一般式（１）：
【化５】
2016035427.tif 000032
（式中、Ｒは置換又は非置換の炭素数１〜１２の一価炭化水素基であり、Ａは炭素数３〜６の二価炭化水素基であり、Ｙは加水分解性基である）
で表されるβ‐ケトエステル構造を有する有機ケイ素化合物と、下記一般式(２)：
【化６】
2016035427.tif 000033
（式中、Ｒ1は置換又は非置換の炭素数１〜１２の一価炭化水素基である）
で表されるオルガノオキシチタンとを反応させる工程を有することを特徴とする請求項１に記載の有機チタン化合物の製造方法。
【請求項６】
（Ａ）請求項１〜４のいずれか１項に記載の有機チタン化合物、及び
（Ｂ）室温硬化性樹脂
を含む、室温硬化性樹脂組成物。
【請求項７】
（Ｂ）室温硬化性樹脂１００質量部に対し、
（Ａ）請求項１〜４のいずれか１項に記載の有機チタン化合物を０．０１〜３０質量部
を含む、請求項６記載の室温硬化性樹脂組成物。
【請求項８】
前記（Ｂ）室温硬化性樹脂が、硬化性オルガノポリシロキサンを含むものであることを特徴とする請求項６又は７に記載の室温硬化性樹脂組成物。
【請求項９】
更に、（Ｂ）成分１００質量部に対し、
（Ｃ）前記（Ａ）成分以外の硬化触媒を０〜１５質量部、
（Ｄ）加水分解性基含有シラン及びその部分加水分解縮合物のいずれか又は両方を０〜３０質量部、
（Ｅ）充填剤を０〜１，０００質量部、及び
（Ｆ）接着促進剤を０〜３０質量部、
を含むものであることを特徴とする請求項７又は８に記載の室温硬化性樹脂組成物。
【請求項１０】
請求項６〜９のいずれか１項に記載の室温硬化性樹脂組成物を含有するコーティング剤、接着剤又はシーリング材。
【国際調査報告】
2016035427.tif 000034
2016035427.tif 000035